(57)【要約】  ジェットグラウチング操作から生じるスラリー混合物を脱水する方法であって、該混合物中に、高い分子量および低ないし中程度の電荷密度を有するアニオン性ポリアクリルアミドが均一に分散するように、該ポリアクリルアミドを該混合物に添加する、スラリー混合物の脱水法。脱水は容易かつ経済的に行われる。【特許請求の範囲】
【請求項１】
ジェットグラウチング操作から生じるスラリー混合物を脱水する方法であって、該混合物中に、高い分子量および低ないし中程度の電荷密度を有するアニオン性ポリアクリルアミドが均一に分散するように、該ポリアクリルアミドを該混合物に添加する、スラリー混合物の脱水法。
【発明の詳細な説明】
【技術分野】
【０００１】
本発明は、ジェットグラウチングおよびジェットグラウチングにおいて使用するための化学組成物に関する。
【０００２】
ジェットグラウチングは、多くの土木工学の適用のために広く使用されている土壌強化技術である。これはたとえば建設される構造物の基礎を提供するために、既存の構造物の土台を補強するために、透水性の低い遮断物を作成するために、保持構造または支持構造を作成するために、土壌材料を強化するために、およびその他の地質工学的な構造物を補うために使用することができる。ジェットグラウチング工法は、土壌または弱い岩石を分離し、これらを結合剤、通常はセメントベースのグラウトと混合し、かつ部分的にグラウトと交換することからなり、分離は、使用される系に依存して、水またはグラウト自体であってもよい流体の高エネルギージェットによって達成される。
【０００３】
まずドリルで土壌に、一般に直径９０〜１５０ｍｍの孔を、土壌を強化すべき深さまで穿孔する。適切な深さが達成されると、その場でロッドを回転させ、流体（水または結合用グラウト自体）を、ロッドの先端に配置されたノズルを介して高圧で注入する。このことにより存在する土壌が切り取られ、該土壌は土壌とグラウトとの混合物により交換され、該混合物は硬化する。回転するロッドを介した注入を継続しながら、ロッドを徐々に引き抜く。その結果、強化された土壌の円筒形コラムが形成され、該コラムは硬化し、強化された土壌部材を形成する。この操作の間に、ロッドの動きを操作して異なった形状、たとえばコラムおよびパネルの土壌材料を形成することができる。
【０００４】
土壌の大部分は強化において使用される一方で、大量の土壌が、土壌、セメントおよび水からなる混合物としてのスラリーの形で運び出される。該スラリーは通常、ジェットグラウチング操作が行われている場所からポンプにより輸送されるので、該スラリーが通常の水圧ポンプを使用してポンプ輸送するために十分な流動性でない場合には、通常は追加の水が添加される。その結果、極めて大量の水、しばしば８０％過剰の水を含有するスラリーが生じる。スラリーの典型的な含有率は、水５０〜８５質量％およびセメントと土壌の両者（土壌は一般に粘度またはシルト質の砂である）をそれぞれ１５〜５０質量％である。しかし、スラリーがこれらの範囲外の組成を有することは知られていない。さらに、このようなスラリーは、グラウトの特性を変性するために添加された、その他の成分たとえば可塑剤、流動化剤、促進剤および遅延剤を含有しうる。セメントが存在することによって、このようなスラリーはしばしば高いｐＨ値を有しており、これは場合によっては１２を上回る。
【０００５】
生じるスラリーの量は、処理される土壌の種類に依存して変動する。ジェットグラウチング操作が一般にはるかに緩慢である粘土質土壌では、生じるスラリーの量は、著量となりうる。そのようなスラリーは場合により、たとえば埋め戻しにおいて利用されうる一方で、大量のスラリーを通常は埋め立て地に廃棄処理しなくてはならず、これはジェットグラウチングの請負業者にとって、高価である。
【０００６】
ところで、このようなスラリー混合物を簡単で効果的な処理により脱水することができることが判明した。本発明は、スラリー混合物中に、高い分子量および低ないし中程度の電荷密度を有するアニオン性ポリアクリルアミドが均一に分散するように、該ポリアクリルアミドを該混合物に添加することからなる、ジェットグラウチング操作から生じるスラリー混合物を脱水する方法を提供する。
【０００７】
低ないし中程度の電荷密度のアニオン性ポリアクリルアミドが、高いｐＨ値を有するスラリー中でこのような良好な脱水効果を有することが判明したのは意外であった。というのも、公認された実地は、高い電荷密度のポリアクリルアミドを使用するからである。
【０００８】
本発明において使用するためのアニオン性ポリアクリルアミドは、高い分子量を有している、つまり、少なくとも４，０００，０００の質量平均分子量を有する。この分子量は有利には５，０００，０００〜２０，０００，０００である。さらに、該ポリアクリルアミドは、低ないし中程度の電荷密度を有する。電荷密度は、所定の分子量に関する荷電化学種の数の指標であり、当業者に周知のパラメータであって、商業的な文献においてしばしば参照されている。これは、ポリマーのアクリル酸ナトリウムのパーセンテージとして引用される。本発明の目的にとって低ないし中程度の電荷密度とは、５〜７０％の範囲内にある電荷密度である。１０％〜５０％の電荷密度を有するこのような高いＭＷアニオン性ポリアクリルアミドは、最も効果的であり、本発明の目的にとって有利な材料である。
【０００９】
上記の要求を満足する、商業的に入手可能な材料の中で、ＢＡＳＦの"Ｓｅｄｉｐｕｒ（登録商標）範囲の材料である。これらの材料の典型的な例は、"Ｓｅｄｉｐｕｒ"ＡＦ２０３、ＴＦ２−ＴＲおよびＡＦ４０４である。
【００１０】
使用される用量は、スラリーの１５０〜５００ｐｐｍ、有利には２００〜３５０ｐｐｍである。
【００１１】
本発明による方法では、ポリアクリルアミドをまず水中に溶解して、一般に０．５〜１質量％の溶液を製造し、該溶液を撹拌下にスラリーに添加する。これは土壌−セメントスラリーから水を分離し、かつスラリーの粘稠度を液状からモルタル状へと変化させる効果を有する。分離は通常、若干の攪拌を使用する場合には５分未満であり、かつ分離された水は、単に排水すればよく、または若干の圧力を使用して圧搾してもよい。排出される水は通常、清澄であり、適切な中和の後に下水システムに排出するのみでよく、または可能であれば、開放された環境に排出することができる。結果として、上記のスラリーをたとえば埋め立て地に廃棄するコストは、劇的に低減する。というのも、脱水に基づいてスラリーの体積は低く、かつ液状の材料に対して乾燥した材料を廃棄処理するためのコストは低いからである。
【００１２】
本発明による方法の最適な作業のために、処理されるスラリーの質量に対する固体含有率は、試料を炉中、１０５℃で乾燥させることにより測定して、一般に最大で５０％、有利には最大で４５％である。これらの含有率の数値は、スラリー中の粘土、シルト、セメントなどの粒径の比較的均一な分布に基づいている。しかしながら、このようなスラリーが、より大きな粒径の材料、たとえば砂および粘土の塊（実地では起こりうる）を少量含有している場合、任意の試料の測定された固体含有率は著しく高くなりうる。そのような場合、本発明の方法のパフォーマンスは影響を受けることなく、本発明の目的にとって、このようなスラリーは上記の固体含有率の範囲内に該当すると考えられる。
【００１３】
本発明をさらに、以下の非限定的な例を参照しながら説明する。
【００１４】
一連のアニオン性ポリアクリルアミドを、脱水活性に関して試験する。試験された材料は以下のとおりである：
【表１】
2008514411.tif 000002
【００１５】
これらの材料を以下のとおりに試験する。微細な土壌（シルトおよび粘土）２５％、セメント１５％および水６０％を含有するスラリーを準備する。上記のそれぞれのポリアクリルアミドを、穏やかに攪拌しながら、このスラリーの試料に２８０ｐｐｍの量で添加する。それぞれのポリアクリルアミドの効果は、水がどれほど早く除去されるか、水がどれほどの量で除去されるか、およびこの脱水の結果として、残りの固体がどれほどの早さで硬い材料を形成するか、により評価する。
【００１６】
種々の材料を使用して得られた結果を評価し、その結果を以下の表に示す。ここで、＋＋＋は、極めて良好、＋＋は、平均的（ただし許容可能）、＋は、若干の効果有り（やや許容できない）を表し、−は、効果なしを表す。
【００１７】
【表２】
2008514411.tif 000003
【国際調査報告】
2008514411.tif 000004
2008514411.tif 000005